(57)【特許請求の範囲】
【請求項１】
排気経路の上流側に、基材に粉粒径が１〜１５０μｍ、比表面積が８００ｍ２／ｇ以上の活性炭を８〜８０ｍｇ／ｃｃ担持し、金属酸化物を担持しないトルエン吸着量が５ｍｇ／ｃｃ以上の活性炭担持フィルターを設置し、下流側に、基材に粉粒径が１〜１００μｍ、比表面積が５０ｍ２／ｇ以上の粉末状の金属酸化物を２０〜８０ｍｇ／ｃｃ、および粉粒径が１〜１５０μｍ、比表面積が８００ｍ２／ｇ以上の活性炭を８〜４０ｍｇ／ｃｃ担持した、酢酸吸着量が２．５ｍｇ／ｃｃ以上の金属酸化物担持フィルターを設置したことを特徴とするペーパー温度１２０℃以上のトナー定着工程を有する画像形成装置用オゾンフィルター。
【請求項２】
活性炭担持フィルターと金属酸化物担持フィルターがハニカム形状である請求項１に記載のペーパー温度１２０℃以上のトナー定着工程を有する画像形成装置用オゾンフィルター。
【請求項３】
活性炭担持フィルターの空隙率が５０〜８５％である請求項１または２に記載のペーパー温度１２０℃以上のトナー定着工程を有する画像形成装置用オゾンフィルター。
【発明の詳細な説明】
【技術分野】
【０００１】
本発明は、画像形成装置内で生ずるオゾンを除去するために設置するオゾンフィルターに関するものである。
【背景技術】
【０００２】
コロナ放電による帯電方式を採用した電子写真複写機、レーザービームプリンターなどの画像形成装置では、コロナ放電が機内の空気中で行われるために、機内に多量のオゾンが発生することになる。そして、このオゾンは、非常に臭いの強く、酸化性の高い気体であり、空気中に０．１ｐｐｍの濃度が存在するだけで、息切れやめまい、吐き気、頭痛などの生理作用を生じさせるものであるため、事務用機器としてはこのようなオゾンを機外に漏洩させることは大きな欠陥とされている。
【０００３】
かかる問題を克服するため、当該画像形成装置の排気経路にオゾンフィルターを取り付けることが従来から行われており、排気を効率的に行うという観点から当該フィルターは通気抵抗の小さいハニカム構造体が採用されている。
【０００４】
オゾンフィルターのオゾン分解剤は、例えば、特許文献１には、特定の細孔径を有する繊維状活性炭をハニカム状に加工したフィルターが提案されている。しかし、オゾン分解剤として活性炭のみを使用した場合、オゾンの除去は吸着の他、活性炭によるオゾンの還元分解によっても進行するため、オゾンの除去とともに活性炭の劣化が進行することは避けがたく、結果的にフィルター寿命が短くなるという問題を生じていた。
【０００５】
オゾンフィルターの長寿命化のため、近年、金属酸化物を使用したオゾンフィルターが採用されている。例えば、特許文献２には、マンガン等の金属酸化物に活性炭を添加したオゾンフィルター、特許文献３には、一体型のハニカム担体に無定形二酸化マンガンおよびゼオライトを担持したオゾンフィルターが提案されている。しかし、金属酸化物担持フィルターを複写機等に長時間使用すると、オゾン分解性能には問題がなくても、異臭を発する場合があった。
【先行技術文献】
【特許文献】
【０００６】
【特許文献１】特公昭６３−３１２５３号公報
【特許文献２】特開平３−２１３１４５号公報
【特許文献３】特開平４−７０３８号公報
【発明の概要】
【発明が解決しようとする課題】
【０００７】
本発明は上記問題を解決するために、まず、異臭発生のメカニズムを解明するために、種々の分析およびモデルテストを繰り返した。まず、金属酸化物担持フィルターを外気も進入してくる一般的に試験室で、オゾンを３００時間連続又は間欠負荷を行っても異臭の発生が無いことから、オゾンフィルター自身がオゾンに依って酸化分解されて、異臭を発生する現象は起きていないことが分かった。
【０００８】
次に、４５枚／分のモノクロ複写機を使用して、トナー定着後の排気経路にオゾンフィルターを設置した。設置部はオゾンを含まない排気部とオゾンを含む排気部の２カ所に各々金属酸化物担持フィルターを設置し、５万枚の負荷を行った。オゾン負荷時間は約１８時間に相当する。オゾン負荷を行った金属酸化物担持フィルターの官能評価した結果、オゾンを含まない排気部に設置したフィルターからは異臭の発生が無かった。しかし、オゾンを含む排気部に設置したフィルターからは、残存オゾン以外の不快な臭気が認められた。
【０００９】
発明者は、金属酸化物担持フィルターを設置したコピー機（画像形成装置）の機構を詳細に解析し、異臭発生のメカニズムが以下の通りであることを確認した。ペーパーにトナーを定着する際に、１２０〜３００℃（１６０〜２００℃の場合が多い）の高温で処理される。この加熱処理により、トナー及びペーパーの揮発性成分が発生し、金属酸化物担持フィルターに吸着または付着される。この吸着、付着物質がオゾンと金属酸化物に依って、酸化分解され、低級脂肪酸、炭化水素等が生成する。この低級脂肪酸、炭化水素等の甘酸っぱい臭気が異臭となり、金属酸化物担持フィルターから発生することが分かった。
【００１０】
トナーの揮発性成分はトルエン、キシレン、スチレン等の芳香族炭化水素が多く含まれる。一方、ペーパーはＣ１２〜２０ぐらいの脂肪族炭化水素が多く含まれることが分かった。この両者と甘酸っぱい臭気を効率良く除去することで、金属酸化物担持フィルターからの異臭発生の低減できる可能性がある。本発明は圧力損失が小さく、オゾン分解性能に優れ、更に、複写機等で長時間使用しても異臭の発生がしないオゾンフィルターを提供することにある。
【課題を解決するための手段】
【００１１】
即ち、本発明は、画像形成装置内で生ずるオゾンを除去するために、排気経路に装着するオゾンフィルターにおいて、上流側にトルエン吸着量が５ｍｇ／ｃｃ以上の活性炭担持フィルターを設置し、下流側に酢酸吸着量が２．５ｍｇ／ｃｃ以上の金属酸化物担持フィルターを設置したオゾンフィルターを提供するものである。
【００１２】
前記活性炭担持フィルターと金属酸化物担持フィルターは、ハニカム形状であることにより、圧力損失が小さく、オゾン分解性能に優れ、複写機等で長時間使用しても異臭の発生を低減することが可能となった。更に、使用開始直後から若干発生している甘酸っぱい臭気以外の臭気に関しても、低減することが可能となる。
【発明の効果】
【００１３】
本発明は以上述べたように画像形成装置内で生ずるオゾンを除去するために、排気経路に装着するオゾンフィルターにおいて、上流側にトルエン吸着量が５ｍｇ／ｃｃ以上の活性炭担持フィルターを設置し、下流側に酢酸吸着量が２．５ｍｇ／ｃｃ以上の金属酸化物担持フィルターを設置したオゾンフィルターを提供するものである。
【図面の簡単な説明】
【００１４】
【図１】ハニカム型オゾンフィルターの断面概要図である。
【図２】ハニカム型オゾンフィルターの断面概要図である。
【発明を実施するための形態】
【００１５】
本発明は画像形成装置内で生ずるオゾンを除去するために、排気口に装着するオゾンフィルターにおいて、上流側にトルエン吸着容量が５ｍｇ／ｃｃ以上の活性炭担持フィルターを設置し、下流側に酢酸吸着容量が２．５ｍｇ／ｃｃ以上の金属酸化物担持フィルターを設置したことにより、圧力損失が小さく、オゾン分解性能に優れ、複写機等で長時間使用しても異臭の発生を低減することが可能となった。以下、本発明の作用について説明する。
【００１６】
本発明に用いられる活性炭担持フィルターとしては、増粒炭をウレタンまたは不織布等の基材に担持したフィルター、微粒子状活性炭を湿式または乾式の処方で不織布等の基材に担持したシートをプリーツ加工したフィルター、粉末状活性炭を湿式または乾式の処方で不織布等の基材に担持したシートをハニカム加工したフィルター、粉末状活性炭を湿式または乾式の処方で、アルミ箔からなるハニカム基材に担持したフィルター等が使用できる。通常、画像形成装置は低圧力損失の要望が強く、ハニカム型フィルターが最適である。
【００１７】
ハニカム形状にする方法は従来公知の加工方法を採用することができる。本発明においてハニカム形状とは、断面が六画形状のものの他、四角、正弦波形、ロール形のもの等、中空多角柱、中空円柱等の中空柱体が連続して形成された形態のものを意味する。例えば、正弦波形のハニカム形状とするには、まず活性炭担持シートを賦形ロールに通して波形に賦形し、波形の当該活性炭担持シートの片面または両面に平らなシートを接合する。これを積層化して正弦波形のハニカム型フィルターとする。
【００１８】
上記のような正弦波形のハニカム型フィルターを形成する場合には、波形の頂点に接着剤を付けて平らなシートと接合するのが普通であるが、波形の活性炭担持シートを積層するとその間にある平らなシートは必然的に固定されるので、必ずしも接着剤を付ける必要はない。なお、接着剤を付ける場合は活性炭担持シートの吸着能を損なわないものを使用する必要がある。接着剤としては例えば、アクリル系、塩ビ系、酢ビ系、ゴム系、エポキシ系の有機バインダー、又は水ガラス、アルミナゾル、シリカゾル等の無機バインダー使用できる。
【００１９】
上記のハニカム型活性炭担持フィルターの空隙率は、５０〜８５％であることが好ましい。この空隙率が５０％未満では通過する流体の圧力損失が大きくなり、８５％を越えると強度面で耐久性が落ちる場合がある。尚、空隙率は、図１に示したピッチ幅や山高さ等を調整することによって制御することができる。
【００２０】
本発明に用いられる活性炭の種類は、特に限定はなく、例えば木材（木炭）やのこ屑、果実殻（ヤシ殻、棉実殻、もみ殻、コーヒー豆など）、セルロース、リグニン、パルプなどの植物系原料；褐炭、亜炭、泥炭、無煙炭、石油スラッジなどの鉱物系原料等を素材とし、塩化亜鉛などを使用した薬品賦活あるいは水蒸気などを用いたガス賦活等を施すことにより得られた活性炭が挙げられる。
【００２１】
活性炭の形状は、粉末状、粒状、繊維状のいずれであってもよいが、ハニカム型フィルターに使用する場合は、高充填量化を行う必要があり、粉末状や粒状のものが好ましく、粉末状のものがより好ましい。
【００２２】
この際、粉末状あるいは粒状の活性炭の粉粒径としては、１〜１５０μｍが好ましく、より好ましくは１〜１００μｍである。また、シート基材上に担持する活性炭としては特に１〜３０μｍの範囲がよい。粒径が１μｍ未満の活性炭では、飛散や凝着など取り扱い性が悪く、他方１５０μｍより大きい活性炭では、活性炭担持シートの薄層化、高充填量化が困難であり、また当該シートからの活性炭の剥離を招く恐れがある。
【００２３】
本発明に用いられる活性炭の比表面積は、８００ｍ２／ｇ以上が好ましく、１，０００ｍ２／ｇ以上がより好ましい。活性炭の比表面積が８００ｍ２／ｇより小さいと、担持量を多くする必要があり、ハニカムの空隙率が大幅に低下し、圧力損失が大きくなる恐れがあるからである。
【００２４】
本発明において活性炭担持フィルターに含まれる活性炭量は８〜８０ｍｇ／ｃｃが好ましい。より好ましい範囲について述べると、下限値としては、１０ｍｇ／ｃｃ以上であり、さらに好ましくは１５ｍｇ／ｃｃ以上である。他方上限としては、７０ｍｇ／ｃｃ以下であり、さらに好ましくは６０ｍｇ／ｃｃ以下である。８ｍｇ／ｃｃ未満の場合は、十分な吸着性能が得られず、他方８０ｍｇ／ｃｃを越える場合は、ハニカムの空隙率が大幅に低下し、圧力損失が大きくなる恐れがあるからである。
【００２５】
上記の活性炭の種類、粒径、比表面積、担持量を調整することにより、トルエン吸着量を５ｍｇ／ｃｃ以上、より好ましくは８ｍｇ／ｃｃ以上、特に好ましくは１０ｍｇ／ｃｃ以上の特性を発現する活性炭担持フィルターが作製できる。特性上のトルエン吸着量の上限は特にないが、トルエン吸着量が高すぎる場合、活性炭は強度が不足し微粒子化する場合が多く、１５０ｍｇ／ｃｃ以下である事が望ましく、さらに望ましくは１００ｍｇ／ｃｃ以下である。
【００２６】
一方、本発明に用いられる金属酸化物担持フィルターとしては、活性炭担持フィルターと同様にウレタンまたは不織布等の基材に金属酸化物を担持したフィルター、不織布等の基材に金属酸化物を担持したシートをプリーツ加工したフィルター、不織布等の基材に金属酸化物を担持したシートをハニカム加工したフィルター、アルミ箔からなるハニカム基材に金属酸化物を担持したフィルター等が使用できる。活性炭担持フィルターと同様に、圧力損失の特性によって、ハニカム型フィルターが最適である。
【００２７】
上記のハニカム型金属酸化物担持フィルターの空隙率は、５０〜８５％であることが好ましい。この空隙率が５０％未満では通過する流体の圧力損失が大きくなり、８５％を越えると強度面で耐久性が落ちる場合がある。尚、空隙率は、活性炭担持フィルターと同様に図１に示したピッチ幅や山高さ等を調整することによって制御することができる。
【００２８】
本発明に用いられる金属酸化物としては、マンガン、銅、コバルト、ニッケル、鉄、ニッケル、チタン、銀等の単一酸化物、複合酸化物が挙げられる。特に、マンガンの単一酸化物、複合酸化物がより好ましい。
【００２９】
また、上記金属酸化物の形状については、粉末状が好ましく、粉末状の金属酸化物では、その粉粒径としては、１〜１００μｍより好ましくは１〜５０μｍのものを使用するのが良い。即ち、粒径が１μｍ未満のものでは、飛散や凝集等が生じて取り扱い性が悪く、一方粒径が１５０μｍを越えるような大きなものでは、高充填量化が困難となり、また当該フィルターからの剥離を招く恐れがある。
【００３０】
本発明に用いられる金属酸化物の比表面積は、５０ｍ２／ｇ以上、１００ｍ２／ｇ以上であることがより好ましい。金属酸化物の比表面積が５０ｍ２／ｇよりも小さくなると、金属酸化物の触媒活性点が少なくなりオゾンの除去性能が低下する恐れがある。またこれ以上の表面積では効果はほぼ一定となり、大きくする意味がなくなる。
【００３１】
本発明の金属酸化物担持フィルターに含まれる金属酸化物量は２０〜８０ｍｇ／ｃｃであることが好ましい。この量が２０ｍｇ／ｃｃ未満の場合は十分なオゾン除去性能が得られず、一方、８０ｍｇ／ｃｃを越える場合には、ハニカムの空隙率が大幅に低下し、圧力損失が大きくなる恐れがあるからである。
【００３２】
金属酸化物担持フィルターに用いられる活性炭の種類は、特に限定はなく、例えば木材（木炭）やのこ屑、果実殻（ヤシ殻、棉実殻、もみ殻、コーヒー豆など）、セルロース、リグニン、パルプなどの植物系原料；褐炭、亜炭、泥炭、無煙炭、石油スラッジなどの鉱物系原料等を素材とし、塩化亜鉛などを使用した薬品賦活あるいは水蒸気などを用いたガス賦活等を施すことにより得られた活性炭が挙げられる。
【００３３】
特に、甘酸っぱい臭気の成分は酢酸等の低級脂肪酸であり、特に酢酸の除去効率を向上させる必要がある。酢酸吸着量を向上させる方法は、カリウム、ナトリウムのアルカリ金属塩を担持させた活性炭、カリウム、ナトリウム等を多く含む木質系の活性炭がより好ましい。
【００３４】
活性炭の形状は、粉末状、粒状、繊維状のいずれであってもよいが、ハニカム型フィルターに使用する場合は、高充填量化を行う必要があり、粉末状や粒状のものが好ましく、粉末状のものがより好ましい。
【００３５】
この際、粉末状あるいは粒状の活性炭の粉粒径としては、１〜１５０μｍが好ましく、より好ましくは１〜１００μｍである。また、シート基材上に担持する活性炭としては特に１〜３０μｍの範囲がよい。粒径が１μｍ未満の活性炭では、飛散や凝着など取り扱い性が悪く、他方１５０μｍより大きい活性炭では、活性炭担持シートの薄層化、高充填量化が困難であり、また当該シートからの活性炭の剥離を招く恐れがある。
【００３６】
本発明に用いられる活性炭の比表面積は、８００ｍ２／ｇ以上が好ましく、１，０００ｍ２／ｇ以上がより好ましい。活性炭の比表面積が８００ｍ２／ｇより小さいと、担持量を多くする必要があり、ハニカムの空隙率が大幅に低下し、圧力損失が大きくなる恐れがあるからである。
【００３７】
本発明において金属酸化物担持フィルターに含まれる活性炭量は４〜４０ｍｇ／ｃｃが好ましい。より好ましい範囲について述べると、下限値としては、５ｍｇ／ｃｃ以上であり、さらに好ましくは８ｍｇ／ｃｃ以上である。他方上限としては、３５ｍｇ／ｃｃ以下であり、さらに好ましくは３０ｍｇ／ｃｃ以下である。４ｇ／ｃｃ未満の場合は、十分な酢酸吸着性能が得られず、他方８０ｍｇ／ｃｃを越える場合は、ハニカムの空隙率が大幅に低下し、圧力損失が大きくなる恐れがあるからである。
【００３８】
上記の活性炭の種類、粒径、比表面積、担持量を調整することにより、酢酸吸着量を２．５ｍｇ／ｃｃ以上、より好ましくは４ｍｇ／ｃｃ以上の特性を発現する金属酸化物担持フィルターが作製できる。特性上の酢酸吸着量の上限は特にないが、酢酸吸着量が高すぎる場合、活性炭は強度が不足し微粒子化する場合が多く、１２０ｍｇ／ｃｃ以下である事が望ましく、さらに望ましくは８０ｍｇ／ｃｃ以下である。
【００３９】
活性炭担持フィルターと金属酸化物担持フィルターの設置方法は、トナー及びペーパーの揮発性成分を除去する活性炭担持フィルターを上流に設置し、その下流側に金属酸化物担持フィルターを設置することにより、金属酸化物担持フィルターからの異臭発生を低減できる。活性炭担持フィルターを金属酸化物担持フィルターの下流に設置した場合、画像形成装置の使用開始直後からトナー及びペーパーの揮発性成分の負荷が始まり、活性炭担持フィルターを設置しない場合と比較しては、長時間使用できるが、効果が小さい。
【００４０】
活性炭担持フィルターと金属酸化物担持フィルターは、両者が接している状態でも良く、離れていても、効果が変わらない。両者のフィルター端部からのオゾンのリークを防止するために、シール材のウレタンフォームを両面テープで端部を巻く場合があるが、両者が接している場合は、両者を重ね合わせ、ウレタンフォームで一体品にすることも可能である。
【００４１】
トナー定着部からの排気経路において、オゾンを含む排気経路が複数ある場合は、活性炭担持フィルターを各排気経路に設置した方が、金属酸化物担持フィルターにトナー及びペーパーの揮発性成分の負荷が小さくなり、異臭発生を低減できる。
【００４２】
トナー及びペーパーからの揮発性成分が多い画像形成装置においては、活性炭担持フィルターのみを交換する事により、金属酸化物担持フィルターからの異臭の発生を更に長時間抑制できる。
【実施例】
【００４３】
以下、実施例をあげて、本発明をさらに詳しく説明するが、本発明は下記の実施例に何等限定されるものではない。
【００４４】
まず、本実施例で用いたフィルターの試験方法を以下に示す。
【００４５】
（トルエン吸着量）
ＪＩＳ  Ｋ１４７４の溶剤蒸気の吸着性能に準拠し、希釈倍率ｎは１０で吸着試験を実施した。吸着量を測定体積で除して、単位体積当たりの吸着量に算出した。
【００４６】
（酢酸吸着量）
内径６３ｍｍのガラス製カラムに金属酸化物担持フィルターをセットし、温度２５℃、相対湿度５０％に調整した１０ｐｐｍの酢酸を含む空気を線速０．５ｍ／ｓでカラムに供給した。フィルター前後の酢酸濃度から除去率（η［−］）を算出する。除去率の算出方法は次式に酢酸入口濃度（Ｃｉ［ｐｐｍ］）、酢酸出口濃度（Ｃｏ［ｐｐｍ］）を代入して算出した。なお、酢酸濃度は炭化水素計で測定した。
【００４７】
η＝１−Ｃｏ／Ｃｉ
【００４８】
この除去率が５％に低下するまで試験を継続し、この試験中に測定したカラム入口及び出口の酢酸濃度から算出した除去率と、カラム入口の酢酸濃度および風量から５分毎の酢酸吸着量を求め、それらを積算してカラムに充填したフィルター容積で除して、吸着容量とした。
【００４９】
（オゾン除去率）
オゾンフィルターを直径６５ｍｍに切断し、内径６５ｍｍのガラス製カラムにセットする。そして、オゾン濃度１ｐｐｍの空気を１ｍ／ｓｅｃで通し、１回の通過でのオゾン除去率を測定した。尚、オゾン濃度は紫外線吸収法オゾン濃度測定器で測定した。そのときの測定条件は、温度２５℃、相対湿度５０％である。
【００５０】
（圧力損失）
オゾンフィルターを直径６５ｍｍに切断し、内径６５ｍｍのガラスカラムにセットする。そして、風速：１ｍ／ｓｅｃの条件で圧力損失を測定した。このとき、圧力損失はマノスターゲージを用いて測定した。
【００５１】
（オゾンフィルターの臭気）
４５枚／分のモノクロ複写機を使用して、トナー定着後の排気経路に縦横それぞれ９０ｍｍのオゾンフィルターを設置した。通紙１万枚毎に排気口の臭気確認及びオゾンフィルターを複写機から取り出し、オゾンフィルター単体の臭気確認を行った。複写機の排気口の臭気確認は、未使用のオゾンフィルターを設置し、両者の比較で行った。一方、オゾンフィルター単体の臭気確認も、未使用のオゾンフィルターと比較を行った。
【００５２】
（実施例１）
水酸化アルミニウム６０部、アラミドパルプ２０部、ポリエステル１０部、バインダーとしてのポリビニルアルコール１０部を混合してスラリー状とし、これをヤンキー型湿式抄紙機で抄紙（目付量２０ｇ／ｍ２、厚さ０．０８ｍｍ）を製造した。得られた抄紙をシート基材として用い、比表面積１２００ｍ２／ｇ、平均粒径１０μｍの木質系粉末状活性炭５０部、水酸化アルミニウム４２部、バインダーとしてのアルギン酸ソーダ８部を混合してペースト状とした後、シート基材の両面にコート加工し、目付量８０ｇ／ｍ２、厚さ０．１７ｍｍの活性炭担持シートを製造した。続いて、得られた活性炭担持シートを、コルゲート加工機を用いてピッチ２．６ｍｍ、山高さ１．２ｍｍの片段ボールシートに成形した。この片段ボールシートを７５段に重ね、縦横それぞれ９０ｍｍの積層体を作り、層長方向を切断加工して層長１０ｍｍ、空隙率６３％のハニカム型活性炭担持フィルターＡを得た。この活性炭担持フィルターＡのトルエン吸着量は８．６ｍｇ／ｃｃであった。
【００５３】
厚み３０μｍ、幅１０ｍｍのテープ状のアルミ箔をピッチ２ｍｍ、山高さ０．８ｍｍに賦形ロールに通して波形に加工した。この波形のアルミ箔と平らなアルミ箔とを交互に積層し、縦横それぞれ９０ｍｍの積層体を作り、治具で固定し、ハニカム基材を製造した。このハニカム基材を水溶性アクリル樹脂中に浸漬し、樹脂より引き上げた後に、余分の樹脂を吹き落とした。そして、１８０℃で１５分間樹脂を乾燥し、ハニカム基材の固着化を行った。このアクリル樹脂で固着されたハニカム基材に、比表面積１５０ｍ２／ｇ、平均粒径１５μｍのマンガン酸化物３５部、比表面積１２００ｍ２／ｇ、平均粒径１０μｍの粉末状活性炭１５部、水酸化アルミニウム４２部、バインダーとしてのアルギン酸ソーダ８部を混合してペースト状とした後、ハニカム基材の全面にコート加工し、コート量１２０ｍｇ／ｃｃ、空隙率７０％のハニカム型金属酸化物担持フィルターＣを得た。この金属酸化物担持フィルターＣの酢酸吸着量は４．８ｍｇ／ｃｃであった。
【００５４】
排気経路の上流側に活性炭担持フィルターＡを、下流側に金属酸化物担持フィルターＣを設置する構成で、両者を接するように積層し、フィルター端部に幅２０ｍｍ、厚み３ｍｍの両面テープ付きウレタンフォームを巻き付け、一体型のハニカム型オゾンフィルターを作製した。
【００５５】
（実施例２）
排気経路の上流側に活性炭担持フィルターＡを、下流側に金属酸化物担持フィルターＣを設置する構成で、各々に幅１０ｍｍ、厚み３ｍｍの両面テープ付きウレタンフォーム巻き付けた。活性炭担持フィルターＡと金属酸化物担持フィルターＣの設置間隔を２０ｍｍとし、分割型のハニカム型オゾンフィルターを作製した。
【００５６】
（比較例１）
排気経路に金属酸化物担持フィルターＣのみを設置する構成で、フィルター端部に幅１０ｍｍ、厚み３ｍｍの両面テープ付きウレタンフォーム巻き付けたハニカム型オゾンフィルターを作製した。
【００５７】
（比較例２）
排気経路の上流側に金属酸化物担持フィルターＣを、下流側に活性炭担持フィルターＡを設置する構成で、両者を接するように積層したオゾンフィルターを作製した。フィルター端部に幅２０ｍｍ、厚み３ｍｍの両面テープ付きウレタンフォーム巻き付け、一体型のハニカム型オゾンフィルターを作製した。
【００５８】
（比較例３）
実施例１のシート基材を用い、比表面積１２００ｍ２／ｇ、平均粒径１０μｍの木質系粉末状活性炭５０部、水酸化アルミニウム４２部、バインダーとしてのアルギン酸ソーダ８部を混合してペースト状とした後、シート基材の両面にコート加工し、目付量５０ｇ／ｍ２、厚さ０．１３ｍｍの活性炭担持シートを製造した。続いて、得られた活性炭担持シートを、コルゲート加工機を用いてピッチ２．６ｍｍ、山高さ１．２ｍｍの片段ボールシートに成形した。この片段ボールシートを７５段に重ね、縦横それぞれ９０ｍｍの積層体を作り、層長方向を切断加工して層長１０ｍｍ、空隙率７１％のハニカム型活性炭担持フィルターＢを得た。この活性炭担持フィルターＢのトルエン吸着量は３．８ｍｇ／ｃｃであった。
【００５９】
排気経路の上流側に活性炭担持フィルターＢを、下流側に金属酸化物担持フィルターＣを設置する構成で、両者を接するように積層し、フィルター端部に幅２０ｍｍ、厚み３ｍｍの両面テープ付きウレタンフォーム巻き付け、一体型のハニカム型オゾンフィルターを作製した。
【００６０】
（比較例４）
実施例１のアクリル樹脂で固着されたハニカム基材に、比表面積１５０ｍ２／ｇ、平均粒径１５μｍのマンガン酸化物４５部、比表面積１２００ｍ２／ｇ、平均粒径１０μｍの粉末状活性炭５部、水酸化アルミニウム４２部、バインダーとしてのアルギン酸ソーダ８部を混合してペースト状とした後、ハニカム基材の全面にコート加工し、コート量１２０ｍｇ／ｃｃ、空隙率７０％のハニカム型金属酸化物担持フィルターＤを得た。この金属酸化物担持フィルターＤの酢酸吸着量は１．６ｍｇ／ｃｃであった。
【００６１】
排気経路の上流側に活性炭担持フィルターＡを、下流側に金属酸化物担持フィルターＤを下流側に接するように積層し、フィルター端部に幅２０ｍｍ、厚み３ｍｍの両面テープ付きウレタンフォーム巻き付け、一体型のハニカム型オゾンフィルターを作製した。
【００６２】
上述したオゾンフィルターについて、先に説明した方法により圧力損失、オゾン除去率、オゾンフィルターの臭気確認の評価を実施した。結果を圧力損失、オゾン除去率を表１に、オゾンフィルターの臭気確認を表２に示す。
【００６３】
【表１】
0005168242.tif 000002
【００６４】
【表２】
0005168242.tif 000003
【産業上の利用可能性】
【００６５】
本発明は以上述べたように画像形成装置内で生ずるオゾンを除去するために、排気経路に装着するオゾンフィルターにおいて、上流側にトルエン吸着量が５ｍｇ／ｃｃ以上の活性炭担持フィルターを設置し、下流側に酢酸吸着量が２．５ｍｇ／ｃｃ以上の金属酸化物担持フィルターを設置したオゾンフィルターを提供するものであり、産業界に寄与することが大である。
【符号の説明】
【００６６】
１：ピッチ幅
２：山高さ
３：縦
４：横
５：層長
【図１】
0005168242.tif 000004
【図２】
0005168242.tif 000005